РЕАКЦИОННАЯ СМЕСЬ В ФОРМЕ ЭМУЛЬСИИ И ПОЛУЧЕНИЕ ПОЛИУРЕТАНОВЫХ ПЕН ИЗ ТАКОЙ РЕАКЦИОННОЙ СМЕСИ

1. Состав реакционной смеси в форме эмульсии, пригодной для преобразования в полиуретаны, содержащей первую фазу и вторую фазу в эмульсии и дополнительно содержащий следующие компоненты:
A) изоцианатно-реакционно-способные соединения, выбраны из группы, включающей полиолы, полиэфирполиолы, сложные полиэфирполиолы, поликарбонатполиолы, полиэфирэстерполиолы и/или полиакрилатполиолы, где дополнительное число ОН этого компонента А) составляет от ≥ 100 мг КОН/г до ≤ 800 мг КОН/г и средняя ОН функциональность данного компонента А) составляет ≥ 2;
1
5
1
5
2
B) вспенивающие агенты, выбранные из группы, включающей линейные, разветвленные или циклические C-C-алканы, линейные, разветвленные или циклические C-C-фторалканы и/или CO;
C) поверхностно-активные вещества, выбранные из группы, содержащей алкоксилированные алканолы, алкоксилированные алкилфенолы, алкоксилированные жирные кислоты, сложные эфиры жирных кислот, полиалкиленамины, алкил сульфаты, алкиловые полиэфиры, алкилполиглюкозиды, фосфатидилинозитолы, фторированные поверхностно-активные вещества, поверхностно-активные вещества, содержащие силоксановые группы и/или бис(2-этил-1-гексил) сульфосукцинат и
D) изоцианаты, которые имеют функциональность NCO ≥ 2;
где изоцианатно-реакционно-способные соединения А) присутствуют в первой фазе эмульсии и вспенивающий агент В) присутствует во второй фазе, отличающийся тем, что
вспенивающий агент В) присутствует в околокритическом или сверхкритическом состоянии и далее в том, что изоцианат D) присутствует во второй фазе в количестве ≥ 10 мас.% от общего количества изоцианата D) в композиции.
2. Реакционная смесь по п.1, в которой изоцианат D) включает дифенилметан-4,4'-диизоцианат, а также толулендиизоцианат.
3. Реакционная смесь по п.1, в которой изоцианат D) является растворенным во вспенивающем агенте В).
4. Реакционная смесь по п.1, в которой реакционная смесь существует при давлении от ≥ 30 бар до ≤ 300 бар и при температуре от ≥ 0°С до ≤ 100°С.
5. Реакционная смесь по п.1, в которой изоцианатно-реакционно-способный компонент А) содержит бифункциональный полиэфирполиол, который имеет гидроксильное число от ≥ 240 мг КОН/г до ≤ 340 мг КОН/г.
6. Реакционная смесь по п.1, в которой поверхностно-активный компонент В) представляет собой полиэфир полиэтиленоксида с концевыми группами олигодиметилсилоксана, причем количество единиц диметилсилоксана составляет ≤ 5.
7. Реакционная смесь по п.1, в которой компоненты присутствуют в следующем соотношении и при массовом соотношении отдельных компонентов каждая сумма составляет до ≤ 100 мас.%:
- смесь бифункционального полиэфирполиола с гидроксильным числом от ≥ 290 мг КОН/г до ≤ 320 мг КОН/г с глицерином в смеси в количестве от ≥ 20 мас.% до ≤ 45 мас.%;
2
- СО в количестве от ≥ 4 мас.% до ≤ 20 мас.%;
- силоксан-полиалкиленоксидный сополимер в количестве от ≥ 5 мас.% до ≤ 25 мас.%, и
- смесь дифенилметан 4,4'-диизоцианата, а также изомеров и более высоких функциональных гомологов с 2,4- и 2,6-толилендиизоцианатами в количестве от ≥ 20 мас.% до ≤ 40 мас.%.
8. Способ получения пенополиуретанов, включающий стадии:
- обеспечение изоцианатно-реакционно-способных соединений А), вспенивающих агентов В), поверхностно-активных веществ С) и изоцианатов D), где компоненты имеют значение согласно п.1, и где вспенивающий агент присутствует в околокритическом или сверхкритическом состоянии, и
- снижение давления полученной композиции, таким образом вспенивающие агенты переходят в газообразное состояние.
9. Способ по п.8, в котором композиция включает вспенивающий агент при давлении от ≥ 1 бар до ≤ 300 бар и при температуре ≥ 0°С до ≤ 100°С.
10. Способ по п.8, где превращение вспенивающего агента компонента В) в докритическом состоянии происходит в закрытой форме, где закрытая форма не является частью смесительной головки из смесительной установки и установлена так, что ее внутренний объем и/или давление, преобладающее внутри, может быть изменено внешним воздействием после того, как смесь была введена.
11. Способ получения полиуретановых пен, включающий стадии:
- получение композиции, содержащей изоцианатно-реакционно-способные соединения А) и поверхностно-активные вещества С) согласно п.1;
- обеспечение композиции, содержащей вспенивающий агент В) и изоцианат D) согласно п.1, в котором вспенивающий агент присутствует в околокритическом или сверхкритическом состоянии и в котором изоцианат D) присутствует во вспенивающем агенте В);
- смешивание двух композиций;
- снижение давления полученного состава смеси, таким образом вспенивающий агент переходит в газообразное состояние.
12. Полиуретановая пена, полученная способом согласно п.8 или 11.
13. Полиуретановая пена по п.12 в виде пены, имеющей средний диаметр пор от ≥ 10 нм до ≤ 10000 нм.
7
3
18
3
14. Полиуретановая пена по п.12, имеющая плотность пор от ≥ 10 пор/см до ≤ 10 пор/см.
15. Применение реакционной смеси по п.1 для производства полиуретановых пен.